(57)【要約】【課題】生分解性を有し、適度なストレッチ性と膨らみ感のある風合いの織編物を得ることができる潜在捲縮性ポリ乳酸複合繊維マルチフィラメントを提供する。【解決手段】光学純度が９５％以上で数平均分子量の異なる２種類のポリ乳酸ポリマーが互いにサイドバイサイド型に複合され、繊維横断面の両ポリマーの接合面形状が湾曲している複合繊維で構成され、前記複合繊維の接合面と繊維外周との２つの接点ａ、ｂを結んだ線分ａｂの中心を通り、線分ａｂと直交した直線Ｘと高数平均分子量側ポリ乳酸ポリマーの繊維外周との交点をｃ、接合面との交点をｄ、線分ｃｄと線分ａｂとの交点をｅとしたとき、線分ｄｅと線分ｃｄとの長さの比ｄｅ／ｃｄが０．０５〜０．８０であり、かつ、マルチフィラメントのｄｅ／ｃｄのＣＶ（％）が３〜３０％であり、沸水処理後の捲縮率が４０％以上である。【選択図】　　　　図１
2004044016.tif 000002
【特許請求の範囲】
【請求項１】
光学純度が９５％以上で数平均分子量の異なる２種類のポリ乳酸ポリマーが互いにサイドバイサイド型に複合され、繊維横断面の両ポリマーの接合面形状が湾曲している複合繊維で構成され、前記複合繊維の接合面と繊維外周との２つの接点ａ、ｂを結んだ線分ａｂの中心を通り、線分ａｂと直交した直線Ｘと高数平均分子量側ポリ乳酸ポリマーの繊維外周との交点をｃ、接合面との交点をｄ、線分ｃｄと線分ａｂとの交点をｅとしたとき、線分ｄｅと線分ｃｄとの長さの比ｄｅ／ｃｄが下記式（１）を満足し、かつ、下記一般式（２）で算出されるマルチフィラメントのｄｅ／ｃｄのＣＶ（％）が３〜３０％であり、沸水処理後の捲縮率が４０％以上であることを特徴とする織編物用潜在捲縮性複合繊維マルチフィラメント。
０．０５≦ｄｅ／ｃｄ≦０．８０　　　　　　（１）
ＣＶ（％）＝（Ｖ１／２　／Ｈ）×１００　（２）
ただし、
Ｖ１／２　：マルチフィラメントを構成する全単繊維のｄｅ／ｃｄの不偏分散平方根
Ｈ：マルチフィラメントを構成する全単繊維のｄｅ／ｃｄの平均値
【請求項２】
高数平均分子量側ポリ乳酸ポリマーの数平均分子量が６５０００〜９５０００、低数平均分子量側ポリ乳酸ポリマーの数平均分子量が４５０００〜８００００であり、数平均分子量差が５０００〜３５０００であることを特徴とする請求項１記載の織編物用潜在捲縮性複合繊維マルチフィラメント。
【発明の詳細な説明】
【０００１】
【発明の属する技術分野】
本発明は、土壌や大気中で生分解性を有し、かつ、ストレッチ性に優れ、膨らみ感のある風合いを有する織編物を得るのに好適な潜在捲縮性の複合繊維マルチフィラメントに関するものである。
【０００２】
ストレッチ機能を有する織編物を得るために、熱収縮挙動の異なる２種類のポリマーをサイドバイサイド型に接合した潜在捲縮性の複合繊維を使用することはよく知られている。この潜在捲縮性複合繊維に原糸や織編物の状態で捲縮発現処理を施して捲縮を発現させ、ストレッチ性を具備する織編物として利用する際には、単繊維の３次元クリンプ形態やそのバラツキ度合いが織編物にしたときのストレッチ性能や風合いに大きく影響する。
【０００３】
従来、このような潜在捲縮性複合繊維は、ポリエチレンテレフタレート、ポリブチレンテレフタレ−ト、ポリプロピレンテレフタレート等の生分解性の機能を有しないポリエステルや、その共重合体が一般的に用いられている。そして、このような潜在捲縮性複合繊維を得るためには、両ポリエステル間の熱収縮性能差を大きくするために両ポリエステル間の粘度差を可能な限り大きくしており、さらには、ストレッチ性能と紡糸操業性を向上させるために、繊維横断面の両ポリエステルの接合面を直線的にする努力がなされており、これらの複合繊維について種々の提案がなされている。
しかし、例えば、２種類のポリエステルの粘度差が大きい場合などは、溶融紡糸時に吐出糸条が屈曲を起こす。また、粘度差がさらに大きくなると、屈曲が過度に進み、糸条が紡糸口金に付着して切断が生じ、安定して紡糸を行うことができない。
【０００４】
そこで、粘度の異なるポリエステルを一対の吐出孔から吐出させて、サイドバイサイド型の複合繊維を形成するようにした口金において、１対をなす吐出孔が口金面と直交する方向に対してなす各々の傾斜角度や、１対の吐出孔間の距離等を規制した溶融紡糸用口金（特公昭６１−６０１６３号公報）が提案されている。
この溶融紡糸用口金を用いて紡糸すると、繊維横断面における２種類のポリエステルの接合面は直線的になる。この場合、２種類のポリエステルの粘度差が大きくても紡糸操業性は良好であるが、２種類のポリエステルの接合面が直線的であるため、発現する捲縮の３次元クリンプ形態が小さく、単位長さ当たりに捲縮が非常に多く発現すること、及び、各単繊維の接合面形状が一定であり、単繊維間に３次元クリンプ斑が発生しない。このため、この繊維からなる布帛は、膨らみ感に欠けたフラットな風合となる。
また、このような紡糸口金を使用しないと紡糸できない繊維の用途は、ストレッチ性を重視したものに限られる。一方、前記の複合繊維から、ストレッチ性を余り重視せず、適度にストレッチ性を持たせた布帛を得ようとしても、両ポリエステル間の粘度差が大きいために捲縮発現性が高くなりすぎ、得られる布帛は粗剛感が強調され、一般衣料用途、スポーツ衣料等の織編物には向かないという問題があった。
【０００５】
一方、近年、生分解性を機能とする高分子材料が注目を集めつつあり、繊維については、今後、需要が増すことが予想される。
また、生分解性の高分子材料の中でも、熱可塑性樹脂であるポリ乳酸は溶融紡糸が容易で耐熱性もあるため、産業資材をはじめ、一般衣料用途にも用いられている。
そして、ストレッチ機能を有する生分解性の織編物を得るために、前述したような、熱収縮挙動の異なる２種類のポリマーをサイドバイサイド型に接合した潜在捲縮性の複合繊維としてポリ乳酸ポリマーを使用することが考えられるが、単にサイドバイサイド型に接合しただけでは、前述と同様の問題があり、ストレッチ性、風合い等の面で不満足な点があり、このような差別化された一般衣料用途に好適な織編物は現在までに得られていない。
【０００６】
【発明が解決しようとする課題】
本発明は、上記した問題を解決し、生分解性を有し、かつ、適度なストレッチ性と膨らみ感のある風合いの織編物を得ることができる潜在捲縮性複合繊維マルチフィラメントを提供することを技術的な課題とするものである。
【０００７】
【課題を解決するための手段】
本発明者らは、上記の課題を解決するために鋭意研究した結果、数平均分子量の異なるポリ乳酸ポリマーの光学純度を規制し、繊維横断面における両ポリ乳酸ポリマーの接合面形状を特定の範囲内で湾曲させ、かつ、単繊維間の湾曲度合いに適度なバラツキを付与することと、原糸の沸水処理後の捲縮率を規制することにより、得られる織編物に適度なストレッチ性と膨らみ感のある風合を同時に付与できる潜在捲縮性ポリ乳酸複合繊維マルチフィラメントが得られることを知見して本発明に到達した。
【０００８】
すなわち、本発明は、次の構成を要旨とするものである。
（ａ）　光学純度が９５％以上で数平均分子量の異なる２種類のポリ乳酸ポリマーが互いにサイドバイサイド型に複合され、繊維横断面の両ポリマーの接合面形状が湾曲している複合繊維で構成され、前記複合繊維の接合面と繊維外周との２つの接点ａ、ｂを結んだ線分ａｂの中心を通り、線分ａｂと直交した直線Ｘと高数平均分子量側ポリ乳酸ポリマーの繊維外周との交点をｃ、接合面との交点をｄ、線分ｃｄと線分ａｂとの交点をｅとしたとき、線分ｄｅと線分ｃｄとの長さの比ｄｅ／ｃｄが下記式（１）を満足し、かつ、下記一般式（２）で算出されるマルチフィラメントのｄｅ／ｃｄのＣＶ（％）が３〜３０％であり、沸水処理後の捲縮率が４０％以上であることを特徴とする織編物用潜在捲縮性複合繊維マルチフィラメント。
０．０５≦ｄｅ／ｃｄ≦０．８０　　　　　　（１）
ＣＶ（％）＝（Ｖ１／２　／Ｈ）×１００　（２）
ただし、
Ｖ１／２　：マルチフィラメントを構成する全単繊維のｄｅ／ｃｄの不偏分散平方根
Ｈ：マルチフィラメントを構成する全単繊維のｄｅ／ｃｄの平均値
（ｂ）　高数平均分子量側ポリ乳酸ポリマーの数平均分子量が６５０００〜９５０００、低数平均分子量側ポリ乳酸ポリマーの数平均分子量が４５０００〜８００００であり、数平均分子量差が５０００〜３５０００であることを特徴とする上記（ａ）　記載の織編物用潜在捲縮性複合繊維マルチフィラメント。
【０００９】
【発明の実施の形態】
以下、本発明について詳細に説明する。
本発明において、複合繊維を形成するおける２種類のポリ乳酸ポリマーは、いずれも光学純度が９５％以上であることが必要である。本発明でいうポリ乳酸ポリマーの光学純度とは、ポリ乳酸ポリマーを構成する乳酸がＬ−乳酸を主体とする場合には、全乳酸におけるＬ−乳酸の含有率で表し、ポリ乳酸ポリマーを構成する乳酸がＤ−乳酸を主体とする場合には、全乳酸におけるＤ−乳酸の含有率で表す。たとえば、Ｌ−乳酸の含有率が９５％、Ｄ−乳酸の含有率が５％のポリ乳酸ポリマーの光学純度は９５％となる。２種類のポリ乳酸ポリマーのうち、いずれかの光学純度が９５％未満であると、低光学純度側ポリ乳酸ポリマーの融点が低下するため耐熱性が劣り、延伸での熱処理時又はこのマルチフイラメントを使用して織編物を作成する際の熱処理時に繊維同士が融着し、織編物の風合いにがさつき感がでたり、製品の耐熱性が低下する。
【００１０】
本発明の潜在捲縮性ポリ乳酸複合繊維マルチフイラメントを構成する複合繊維（単繊維）は、数平均分子量の異なる２種類のポリ乳酸ポリマーが、互いにサイドバイサイド型に接合された繊維であり、かつ、繊維横断面における２種類のポリ乳酸ポリマーの接合面形状が湾曲している必要がある。両ポリ乳酸の数平均分子量が同等程度である場合、ポリマー自体が有する収縮性能も同等程度となるため、収縮処理をしても捲縮の発現数が少なくなり、この繊維から得られる織編物はストレッチ性に欠けたものとなる。この場合、両ポリマーの粘度も同等程度であるため接合面は直線的となる。２種類のポリ乳酸ポリマーの数平均分子量については、本発明の目的を阻害しない範囲であれば特に限定されるものではない。
【００１１】
本発明のマルチフイラメントを構成する潜在捲縮性ポリ乳酸複合繊維の実施態様を示す横断面図の一例を図１に示す。ここで、両ポリ乳酸ポリマーの接合面と繊維外周との２つの接点ａ、ｂを結んだ線分ａｂの中心を通り、線分ａｂと直交する直線Ｘと高粘度側ポリ乳酸ポリマーの繊維外周との交点をｃ、接合面との交点をｄとし、線分ｃｄと線分ａｂとの交点をｅとする。
上記潜在捲縮性ポリ乳酸複合繊維は、線分ｄｅと線分ｃｄとの長さの比（以下、ｄｅ／ｃｄ）を０．０５〜０．８０にする必要がある。この比が０．０５未満になると、繊維横断面の両ポリ乳酸ポリマーの接合面が直線的になり、収縮処理によって発現する捲縮数が少なくなり、捲縮率が低くなるため、適度なストレッチ性が得られない。
一方、この比が０．８０を超えると、収縮処理によって発現する捲縮の３次元クリンプ形態は大きくなるが、この比を０．８０を超えるようにするためには、両ポリ乳酸ポリマーの粘度差を大きくする必要があるので、溶融紡糸時に吐出糸条が屈曲して口金面に付着し、このため、糸条の切断が生じて安定した紡糸ができなくなるという問題が生じる。また、紡糸操業性を向上させるために前記したような溶融紡糸用口金を用いて紡糸した場合、収縮処理によって発現する捲縮の形態が小さくなる。このため、ストレッチ性織編物にしたときの風合が硬くなり、粗剛感が強調された風合いとなる。
【００１２】
本発明の潜在捲縮性ポリ乳酸複合繊維マルチフィラメントを用いたストレッチ性織編物に膨らみ感のある風合いを付与するためには、マルチフィラメントを構成する全単繊維のｄｅ／ｃｄのＣＶ（％）を３〜３０％にする必要がある。ＣＶ（％）が３％未満になると、単繊維間の捲縮にランダムな３次元クリンプ斑が発現しないため織編物の表面がプレーンとなり、膨らみ感のある風合いが得られない。また、ＣＶ（％）が３０％を超えると、単繊維間の捲縮にランダムな３次元クリンプ斑が発現し、膨らみ感のある風合いは得られるが、紡糸での冷却斑も発生しやすくなるため、紡糸切糸の発生が多くなり、安定生産ができなくなる。
【００１３】
本発明の潜在捲縮性複合繊維マルチフィラメントは、沸水処理後の捲縮率が４０％以上であることが必要である。
ここで、沸水処理後の捲縮率とは、次に示す方法で測定されるものである。
まず、検尺機にて５回かせ取りした潜在捲縮性複合繊維マルチフィラメントを、１／６８００（ｃＮ／ｄｔｅｘ）の荷重を掛けたまま３０分間放置し、次いでこの状態を維持したまま沸水中に入れ３０分間処理する。その後、３０分間風乾し、１／５７０（ｃＮ／ｄｔｅｘ）の荷重を掛け、長さ（ａ）を測定する。次に１／５７０（ｃＮ／ｄｔｅｘ）の荷重を外した後、１／２２．５（ｃＮ／ｄｔｅｘ）の荷重を掛けて、その長さ（ｂ）を測定し、次式により捲縮率を求める。
捲縮率（％）＝〔（ｂ−ａ）／ｂ〕×１００
本発明において、前記複合繊維マルチフィラメントの沸水処理後の捲縮率が４０％未満では、捲縮発現後の糸条のストレッチ性が乏しくなり、織編物にストレッチ性を付与できなくなる。
【００１４】
本発明の潜在捲縮性ポリ乳酸複合繊維マルチフィラメント中には、本発明の効果を損なわない限り、必要に応じて共重合成分や、酸化チタンなどの艶消し剤、ヒンダ−トフェノ−ル系化合物等の酸化防止剤、紫外線吸収剤、光安定剤、顔料、難燃剤、抗菌剤、導電性付与剤、等が配合されていてもよい。
【００１５】
次に、本発明の潜在捲縮性ポリ乳酸複合繊維マルチフィラメントの製法例について説明する。
まず、従来公知の複合紡糸装置を用いて、互いに数平均分子量の異なる２種類のポリ乳酸ポリマーを溶融して別々の計量孔にて計量し、口金背面でサイドバイサイド型になるように合流させ、紡糸温度２００〜２４０℃で同一吐出孔から吐出させ、紡出糸条を横吹付装置や環状吹付装置の従来公知の冷却装置を用いて吹付風により糸条を冷却した後、油剤を付与し、引取りローラを介して捲取機に捲取る。曳糸性を考慮すると、引取りローラの速度は１０００〜４０００ｍ／分であることが好ましい。
次いで、得られた未延伸糸を周速の異なるローラ間で延伸、熱処理を行い、目的とする潜在捲縮性ポリ乳酸複合繊維マルチフィラメントを得る。延伸、熱処理の条件によっても、複合繊維の潜在捲縮性の度合いをコントロールすることができる。また、製糸方法が一工程法、いわゆるスピンドロー法であっても、何ら問題はない。
【００１６】
本発明のマルチフイラメントを構成する潜在捲縮性ポリ乳酸複合繊維は、繊維横断面におけるｄｅ／ｃｄが０．０５〜０．８０という特性を有しているが、潜在捲縮性ポリ乳酸複合繊維にこの値を付与する方法としては、両ポリ乳酸ポリマー間の数平均分子量を調整する方法が好ましい。そして、ポリ乳酸潜在捲縮性複合繊維がこれらの値を満足するためには、高数平均分子量側ポリ乳酸ポリマーが６５０００〜９５０００、低数平均分子量側ポリ乳酸ポリマーが数平均分子量４５０００〜８００００のものを用い、かつ、両ポリ乳酸ポリマー間の数平均分子量差が５０００〜３５０００となるように組み合わせることが好ましい。
さらに、本発明の潜在捲縮性ポリ乳酸複合繊維マルチフィラメントは、マルチフィラメントを構成する全単繊維のｄｅ／ｃｄのＣＶ（％）が３〜３０％という特性を有しているが、ポリ乳酸潜在捲縮性複合繊維間にこの値を付与する方法としては、構成単繊維の高数平均分子量ポリ乳酸ポリマーと低数平均分子量ポリ乳酸ポリマーの配合比を４０：６０〜６０：４０の範囲でランダムに変化させることが好ましい。具体的には、各ポリ乳酸ポリマーを計量する計量孔の孔径を変化させることが有効である。
【００１７】
【作用】
本発明の潜在捲縮性ポリ乳酸複合繊維マルチフィラメントを用いると、適度なストレッチ性を有し、膨らみ感のある風合いの織編物が得られる理由は明確ではないが、数平均分子量の異なるポリ乳酸ポリマーで構成された複合繊維の横断面における両ポリ乳酸ポリマーの接合面形状を特定の範囲内で湾曲させることにより、３次元クリンプ形態を適度な形状に制御したことと、単繊維間の湾曲度合いに適度なバラツキを付与したことにより、単繊維間にランダムな３次元クリンプ斑を発現させたことによるものと推察される。
【００１８】
【実施例】
次に、本発明を実施例によって具体的に説明するが、本発明は、これらの実施例に限定されるものではない。
なお、実施例における測定方法と評価方法は次の通りである。
（１）数平均分子量
テトラヒドロフランを溶媒として、ゲルパーミエーションクロマトグラフィー（ＧＰＣ）法により測定した。充填剤としてｗａｔｅｒｓ社製のＳｔｙｒａｇｅｌ　ＨＲ　＃５４４６０及び＃４４２２５、Ｕｌｔｒａｓｔｙｒａｇｅｌ　＃１０５７１の３種類を使用し、屈折率計にて測定した。
（２）光学純度
超純水と１Ｎの水酸化ナトリウムのメタノール溶液の等質量混合溶液を溶媒とし、高速液体クロマトグラフィー（ＨＰＬＣ）法により測定した。カラムには、ｓｕｍｉｃｈｉｒａｌ　ＯＡ６１００を使用し、ＵＶ吸収測定装置により検出した。
（３）紡糸操業性
４８錘で２４時間紡糸を行ったときの切糸回数で評価し、○及び△を合格基準とした。
０〜３回：○、　３〜６回：△、　７回以上：×
（４）風合い評価（ストレッチ性、膨らみ感）
複合繊維マルチフィラメントを筒編みとし、その後、６０℃で１０分間精錬した後、　１００℃で３０分間煮沸した。その筒編み地を１０人のパネラーの触感による官能検査により評価し、○及び△を合格基準とした。
風合い良好：○、　風合いやや良好：△、　風合い不良：×
（５）捲縮率（％）
本文中に記載の方法で測定した。
（６）ｄｅ／ｃｄとＣＶ（％）
▲１▼ｄｅ／ｃｄ
延伸工程を経た潜在捲縮性ポリ乳酸複合繊維マルチフィラメントの単繊維２４本について、それぞれ断面写真を撮り、拡大コピー機で実質寸法の３１２倍まで拡大する。次いで、最小目盛り０．５ｍｍの定規でｄｅ、ｃｄを小数点以下第１位まで測定し、各単繊維のｄｅ／ｃｄを算出する。次いで、単繊維２４本のｄｅ／ｃｄの平均値を算出し、この値を評価の対象とした。
▲２▼ＣＶ（％）
前記、２４本の単繊維のｄｅ／ｃｄの平均値に対する、不偏分散平方根の百分率である。
【００１９】
実施例１
光学純度が９８．２％、数平均分子量が８２４００であるＬ−乳酸を主体とするポリ乳酸ポリマー（Ａ）と、光学純度が９８．３％、数平均分子量が６０２００であるＬ−乳酸を主体とするポリ乳酸ポリマー（Ｂ）を夫々溶融し、単繊維繊度が均一で、繊維横断面におけるｄｅ／ｃｄのＣＶ％が約８％になるように孔径をランダムに変更した別々の計量孔で計量後合流させ、次いで、２４孔で孔径が０．３５ｍｍの丸断面形状孔を有する同一紡糸口金から２１５℃の紡糸温度で紡出した。この時のマルチフィラメント全体でのポリ乳酸ポリマー（Ａ）、（Ｂ）の吐出量比率は質量比率で５０／５０とした。
【００２０】
次いで、紡出糸条を空気流で冷却固化した後、油剤を付与し、２８００ｍ／分の速度で引き取り、半未延伸糸マルチフィラメントを得た。このときの吐出量は、延伸糸のマルチフィラメントで１０８デシテックスとなるように調整した。
さらに、得られた半未延伸糸マルチフィラメントを延伸速度６００ｍ／分、延伸温度７０℃で周速の異なるローラ群間で１．２５倍に延伸ながら緊張下で１５０℃の熱セットを施し、１０８デシテックス／２４フィラメントの潜在捲縮性ポリ乳酸複合繊維マルチフィラメントを得た。
【００２１】
実施例２，３、比較例１，２
繊維横断面におけるｄｅ／ｃｄを変更するために、表１で示したようにポリ乳酸ポリマー（Ｂ）の数平均分子量を変更した以外は、実施例１と同様にして潜在捲縮性ポリ乳酸複合マルチフィラメントを製造した。
【００２２】
比較例３
繊維横断面におけるｄｅ／ｃｄのＣＶ（％）が３％未満になるように計量孔の孔径を変更した以外は、実施例１と同様にして潜在捲縮性ポリ乳酸複合マルチフィラメントを製造した。
【００２３】
比較例４
繊維横断面におけるｄｅ／ｃｄのＣＶ（％）が３０％を超えるように計量孔の孔径を変更した以外は、実施例１と同様にして潜在捲縮性ポリ乳酸複合マルチフィラメントを製造した。
【００２４】
比較例５
ポリマー（Ｂ）の光学純度を９５％未満にした以外は、実施例１と同様にして潜在捲縮性ポリ乳酸複合マルチフィラメントを製造した。
実施例１〜３及び比較例１〜５で得られた潜在捲縮性ポリ乳酸複合繊維マルチフイラメントの評価結果を併せて表１に示す。
【００２５】
【表１】
2004044016.tif 000003
【００２６】
表１から明らかなように、実施例１〜３で得られた潜在捲縮性ポリ乳酸複合繊維マルチフィラメントは、紡糸時の切糸が少なく、これらの潜在捲縮性ポリ乳酸複合繊維マルチフィラメントを用いた熱処理後の筒編地は、適度なストレッチ性を有し、かつ、膨らみ感のある風合いであった。また、ストレッチ性の指標とした捲縮率も４０％以上であり、筒編地の官能評価との互換性が非常に大きいものであった。
【００２７】
一方、比較例１は、ｄｅ／ｃｄを大きくするために両ポリ乳酸ポリマー間の数平均分子量差を大きく設定して紡糸を行ったが、溶融紡糸時に吐出糸条が屈曲して口金面に付着し、紡糸が不可能であった。また、比較例２は、ｄｅ／ｃｄを小さくするために、両ポリ乳酸ポリマー間の数平均分子量差を小さく設定した結果、繊維の捲縮率は低い値を示し、得られた筒編地はストレッチ性に欠けたものとなった。比較例３は、ｄｅ／ｃｄのＣＶ％が小さすぎるため、筒編地の表面がプレーンとなり、膨らみ感のある風合が得られなかった。比較例４は、ｄｅ／ｃｄのＣＶ（％）が大きすぎるため、単糸間の冷却斑による紡糸切糸が多発し、操業性が悪いものであった。比較例５は、ポリ乳酸ポリマー（Ｂ）の光学純度が低いため耐熱性が低下し、筒編地の風合いにがさつき感がでた。
【００２８】
【発明の効果】
本発明によれば、生分解性を有し、適度なストレッチ性と膨らみ感のある風合いの織編物を得ることができる潜在捲縮性複合繊維マルチフィラメントが提供される。
【図面の簡単な説明】
【図１】本発明の潜在捲縮性ポリ乳酸複合繊維マルチフイラメントを構成する複合繊維（単繊維）の一実施態様を示す横断面図である。
【符号の説明】
ａ　　両ポリ乳酸ポリマーの接合面と繊維外周との接点。
ｂ　両ポリ乳酸ポリマーの接合面と繊維外周との接点。
Ｘ　　線分ａｂの中心を通り、線分ａｂに直交する直線。
ｃ　直線Ｘと高数平均分子量側の繊維外周との交点。
ｄ　直線Ｘと両ポリ乳酸ポリマーの接合面との交点。
ｅ　　線分ａｂと直線Ｘとの交点。
【図１】
2004044016.tif 000004